(57)【要約】      （修正有）【課題】メンテナンスコストが低く、使用し易い、船舶等の進水装置を提供する。【解決手段】進水装置２は、固定台６と、この固定台６に対して滑走する滑走台８とを備えている。固定台６の滑走面１４の表面２２は、樹脂又は金属からなる。滑走台８の滑走面１８の表面２６は、樹脂からなる。表面２２と表面２６との間に、潤滑層１０が位置している。表面２２と表面２６との間に、軟石鹸又は軟石鹸を主成分とするパラフィンとの混合物が介在している。この樹脂としては、例えば、ポリプロピレン等ポリオレフィン、ポリテトラフルオロエチレン（ＰＴＦＥ）等のフッ化炭素樹脂、塩化ビニル樹脂等の塩素含有樹脂、メラミン樹脂等の窒素含有樹脂、アクリロニトリル−ブタジエン−スチレン樹脂（ＡＢＳ）、エポキシ樹脂、不飽和ポリエステル樹脂、フェノール樹脂及びポリウレタン樹脂が例示され、金属としては、鉄板、ステンレス鋼板が例示される。【選択図】図１
2012001201.tif 000002
【特許請求の範囲】
【請求項１】
固定台と、この固定台に対して滑走する滑走台とを備えており、
この固定台の滑走面が樹脂又は金属からなり、この滑走台の滑走面が樹脂からなり、
この固定台の滑走面と滑走台の滑走面との間に軟石鹸が介在している進水装置。
【請求項２】
固定台と、この固定台に対して滑走する滑走台とを備えており、
この固定台の滑走面が樹脂又は金属からなり、この滑走台の滑走面が樹脂からなり、
この固定台の滑走面と滑走台の滑走面との間に軟石鹸とパラフィンとの混合物が介在しており、
この軟石鹸とパラフィンとの混合物が軟石鹸を主成分としており、軟石鹸とパラフィンとの混合物１００質量％に対しパラフィンが０を越え４０質量％以下の比率で混合されている進水装置。
【発明の詳細な説明】
【技術分野】
【０００１】
本発明は、船舶等の構造物を進水させる進水装置に関する。
【背景技術】
【０００２】
船舶等は、陸上で建造や修理等される。建造や修理等がされた船舶等は、陸上から海や川等の水域に進水させられる。この進水に、進水装置が用いられる。この進水装置は傾斜した固定台と、この固定台を滑り降りる滑走台とを備えている。この滑走台に船舶等が載せられる。この滑走台が固定台を滑り降りて、船舶等が進水させられる。
【０００３】
この進水装置として、固定台と滑走台との間にローラやボールを介在させた進水装置がある。このローラやボールが、固定台に対して滑走台を滑走し易くしている。
【０００４】
また、固定台と滑走台との間に潤滑層を介在させた進水装置がある。この進水装置では、潤滑層が固定台に対して滑走台を滑走し易くしている。この進水装置では、木製の固定台の滑走面の上に、潤滑層が形成される。この潤滑層として、例えば、パラフィン層が所定の厚みに積層される。
【先行技術文献】
【特許文献】
【０００５】
【特許文献１】特開２００３−７２６８３号公報
【発明の概要】
【発明が解決しようとする課題】
【０００６】
ローラやボールを介在した進水装置では、ローラやボールが船舶等の重量を受ける。ローラやボールの接触面積は小さい。このローラやボールは破損し易い。金属製のローラやボールは海水により腐食する恐れがある。このような進水装置では、メンテナンスコストが大きい。
【０００７】
潤滑層が形成された進水装置では、金属製のローラやボールと異なり、破損や腐食等の恐れが抑制されている。この従来の進水装置では、潤滑層は使用する度に形成する必要がある。前述のパラフィン層は、硬質パラフィン層と軟質パラフィン層とからなる。硬質パラフィン層及び軟質パラフィン層がそれぞれ複数回塗り重ねられる。進水装置の使用の度に手間が掛かる。更に、この種のパラフィン層等潤滑剤によっては、天候や気温により、摩擦係数が変動する。使用時の気温が想定温度より高い場合、潤滑層が溶け出すことがある。使用時の気温が想定温度より低い場合、潤滑層にひび割れが発生することがある。そのような潤滑剤は、季節によりその平均分子量等を調整する手間が生じる。
【０００８】
本発明の目的は、メンテナンスコストが低く、使用し易い進水装置の提供にある。
【課題を解決するための手段】
【０００９】
本発明の一の実施形態に係る進水装置は、固定台と、この固定台に対して滑走する滑走台とを備えている。固定台の滑走面は、樹脂又は金属からなる。滑走台の滑走面は、樹脂からなる。固定台の滑走面と滑走台の滑走面との間に、軟石鹸が介在している。
【００１０】
本発明の他の実施形態に係る進水装置は、固定台と、この固定台に対して滑走する滑走台とを備えている。この固定台の滑走面は樹脂又は金属からなる。この滑走台の滑走面は、樹脂からなる。この固定台の滑走面と滑走台の滑走面との間に軟石鹸とパラフィンとの混合物が介在している。この軟石鹸とパラフィンとの混合物は軟石鹸を主成分としている。この混合物では、軟石鹸とパラフィンとの混合物１００質量％に対してパラフィンが０を越え４０質量％以下混合されている。
【発明の効果】
【００１１】
本発明に係る進水装置では、ローラやボール等を使用しないので、メンテナンスコストが抑制されうる。この進水装置では、使用の際に軟石鹸の層が形成されるだけでよい。従来の進水装置のように、使用する度に所定の厚みになるまで潤滑層を塗り重ねる必要がない。天候や気温等を考慮して潤滑層の成分を調整する必要がない。この進水装置は、従来の進水装置に比べ使用の際の手間がかからない。
【図面の簡単な説明】
【００１２】
【図１】図１は、本発明の実施形態に係る進水装置が船舶とともに示された説明図である。
【図２】図２は、図１のII−II線に沿った断面図である。
【図３】図３は、図１の進水装置を用いた進水方法のフローチャートである。
【発明を実施するための形態】
【００１３】
以下、適宜図面が参照されつつ、好ましい実施形態に基づいて本発明が詳細に説明される。
【００１４】
図１及び図２を参照しつつ、この進水装置２の構成が説明される。図１及び図２には、矢印で示された部分の拡大図が一緒に示されている。進水装置２に、船舶４が載せられている。進水装置２は、固定台６、滑走台８及び潤滑層１０を備えている。固定台６は、固定台本体１２及び滑走面１４を備えている。滑走台８は、滑走台本体１６及び滑走面１８を備えている。
【００１５】
固定台本体１２は、上面２０を備えている。この上面２０は、水平面に対して、傾斜している。この固定台本体１２は、例えば木製である。上面２０の上に滑走面１４が形成されている。この滑走面１４の表面２２は、上面２０に沿っている。このため、滑走面１４の表面２２は、水平面に対して上面２０と同様に傾斜している。
【００１６】
滑走面１４の表面２２の傾斜の大きさは、６０／１０００以下である。なお、この傾斜の大きさ６０／１０００は、鉛直方向距離対水平方向距離の比が６０対１０００である傾斜の大きさを表している。この傾斜が小さいほど、滑走台８は緩やかに滑り降りうる。安全性の観点から、滑走台８が緩やかに滑り降りる進水装置２は、好ましい。この観点から、滑走面１４の表面２２の傾斜の大きさは、好ましくは５０／１０００以下であり、更に好ましくは、４０／１０００以下である。
【００１７】
滑走台８が容易に滑走させられるために、固定台６の滑走面１４の表面２２と滑走台８の滑走面１８の表面２６との間の摩擦係数は、０．０４以下に設定されることが好ましい。摩擦係数が小さいほど、滑走台８は容易に滑走させられる。船舶等が安定した姿勢で進水させられる。この観点から、更に好ましくは、この摩擦係数は、０．０２以下である。
【００１８】
この滑走面１４の表面２２は、平らな面である。この滑走面１４の表面２２の材質は、樹脂又は金属である。この樹脂として、ポリプロピレン等のポリオレフィン、ポリテトラフルオロエチレン（ＰＴＦＥ）等のフッ化炭素樹脂、塩化ビニル樹脂等の塩素含有樹脂、メラミン樹脂等の窒素含有樹脂、アクリロニトリル−ブタジエン−スチレン樹脂（ＡＢＳ）、エポキシ樹脂、不飽和ポリエステル樹脂、フェノール樹脂及びポリウレタン樹脂が例示される。この金属として、入手が容易な鋼板である、鉄板、ステンレス鋼板等が例示される。
【００１９】
滑走台８の滑走台本体１６は、下面２４を備えている。この滑走台本体１６は、例えば木製である。下面２４に滑走面１８が形成されている。この滑走面１８の表面２６は、下面２４に沿っている。この表面２６は、平面である。この滑走面１８の材質は、例えば、ポリプロピレン等ポリオレフィン、ＰＴＦＥ等のフッ化炭素樹脂、塩化ビニル樹脂等の塩素含有樹脂、メラミン樹脂等の窒素含有樹脂、アクリロニトリル−ブタジエン−スチレン樹脂（ＡＢＳ）、エポキシ樹脂、不飽和ポリエステル樹脂、フェノール樹脂及びポリウレタン樹脂である。
【００２０】
潤滑層１０は、固定台６の滑走面１４の表面２２と滑走台８の滑走面１８の表面２６との間に介在している。潤滑層１０は、軟石鹸、又は軟石鹸とパラフィンとの混合物からなる。この軟石鹸とパラフィンとの混合物は、軟石鹸を主成分とする混合物である。この軟石鹸を主成分とする混合物とは、軟石鹸とパラフィンとの混合物１００質量％に対してパラフィンが０を越え４０質量％以下混合されているものをいう。この潤滑層１０の軟石鹸は、植物油の鹸化によって造られている。軟石鹸の主な成分は高級脂肪酸のカリウム塩であり、この軟石鹸はカリ石鹸ともいう。軟石鹸は、常温においてゾル状又はゲル状であり、ゲル状であることが好ましい。
【００２１】
この軟石鹸とパラフィンとの混合物は、軟石鹸にパラフィンを混合することで、従来のパラフィンからなる潤滑層のように塗り重ねる必要がない。天候や気温等を考慮して成分調整をする必要がない。パラフィンが混合されることで、形成された潤滑層１０の厚さがより長時間保持され得る。この観点から、軟石鹸にパラフィンが混合されていることが好ましい。一方で、軟石鹸に対するパラフィンの混合比が小さい混合物では、温度や気温等の考慮して成分調整をする必要がない。この観点から、軟石鹸とパラフィンとの混合物１００質量％に対してパラフィンの質量は４０％以下が好ましい。
【００２２】
次に、図１及び図２と共に図３のフローチャートを参照しつつ、この船舶４の進水方法が説明される。上面２０に滑走面１４が形成された固定台６が準備される（ＳＴＥＰ１）。この固定台６の表面２２に、潤滑層１０として、軟石鹸層が形成される（ＳＴＥＰ２）。このＳＴＥＰ２では、潤滑層１０に軟石鹸を用いた例が示されるが、軟石鹸に代えて軟石鹸とパラフィンとの混合物、言い換えると軟石鹸を主成分とする混合物が用いられてもよい。下面２４に滑走面１８が形成された滑走台８が準備される。潤滑層１０の上に滑走台８が載置される（ＳＴＥＰ３）。このＳＴＥＰ３では、滑走台８が滑走しないように、仮止めされている。この仮止め方法としては、滑走台８と建造物とを鎖等で締結する方法や滑走台８がストッパーにより滑走を阻止される方法等がある。この滑走台８に船舶４が載置される（ＳＴＥＰ４）。
【００２３】
ＳＴＥＰ４の状態で、滑走台８の仮止めが解除される。滑走台８が固定台６に対して滑走する（ＳＴＥＰ５）。滑走台８が固定台６を滑り降りる。船舶４が滑走台８と共に固定台６を滑り降りる。滑走台８と船舶４とが海面又は水面に向かって滑り降りる。船舶４は進水する（ＳＴＥＰ６）。
【００２４】
この進水装置２では、固定台６の滑走面１４と滑走台８の滑走面１８との間に潤滑層１０が位置している。滑走面１４の表面２２と滑走面１８の表面２６とが直接に面接触する状態では、摩擦係数が大きい。潤滑層１０が介在することにより、固定台６と滑走台８との摩擦係数が小さくされている。固定台６の表面２２の傾斜の大きさにもよるが、静摩擦係数の大きさは０．０４以下にされることが好ましい。この進水装置２では、静摩擦係数の大きさが容易に０．０４以下にされうる。表面２２の僅かな傾斜により滑走台８が滑走可能にされる。
【００２５】
この進水装置２では、潤滑層１０を滑走面１４の表面２２の上に形成する。この潤滑層１０は、軟石鹸を主成分としているので、温度や気温によりその組成を調整する必要がない。表面２２の上にパラフィン層等を形成する進水装置の使用に比べて、この進水装置２の使用は容易である。
【００２６】
この進水装置２では、滑走面１４の表面２２と滑走面１８の表面２６とは潤滑層１０を間にして対面するので、一様な面圧が生じる。潤滑層１０は軟石鹸を主成分としている。平面間に一様な面圧が生じても、この潤滑層１０は表面２２と表面２６との間から押し出されることが抑制される。表面２２と表面２６との間に潤滑層１０が形成された状態に保たれ易い。この潤滑層１０では、温度や気温によりその組成を調整する必要性が抑制される。長時間放置されても、この軟石鹸は、表面２２と表面２６との間に保たれている。
【００２７】
この潤滑層１０が固定台６の滑走面１４の表面を覆おうので、防錆効果が得られる。滑走面１４が金属からなる場合にも、錆や腐食の発生が抑制される。
【００２８】
この潤滑層１０の主成分である軟石鹸は、自然に存在する化合物の鹸化により合成されている。軟石鹸は生分解性に優れる。軟石鹸は水に溶解する。軟石鹸は、水に溶解し分解されうる。環境への影響が抑制されている。油等に比べて回収の必要性が小さい。
【００２９】
ここでは、進水装置２を用いた船舶４の進水方法が説明されたが、陸上から水域に進水させる様々な構造物の進水に用いられる。例えば、進水装置２はケーソン等の水上浮揚構造物の進水方法に用いられても良い。
【実施例】
【００３０】
以下、実施例によって本発明の効果が明らかにされるが、この実施例の記載に基づいて本発明が限定的に解釈されるべきではない。
【００３１】
［実施例１］
進水装置の小型模型を用いて試験がされた。固定台の上面に滑走面としてＰＴＦＥが固定された。このＰＴＦＥの滑走面は、水平に配置された。この滑走面に潤滑剤として軟石鹸が塗布された。ここで用いられた軟石鹸は、大豆油を用いた高級脂肪酸石鹸である。この軟石鹸はゲル状である。軟石鹸が塗布された上に、滑走台が載せられた。この滑走台の滑走面は、縦２４ｃｍ、横２４ｃｍの正方形の平面である。この滑走台に重錘が載せられた。重錘により、滑走台に０．１９６ＭＰａ（２ｋｇｆ／ｃｍ２）の圧力が垂直にかけられている。実施例１では、この小型模型は、重錘を載せた状態で２４時間放置された。２４時間放置した試験機の滑走台が水平方向に引かれた。この力の大きさから、静摩擦係数が求められた。
【００３２】
［実施例２から１７］
固定台の滑走面、滑走台の滑走面及び潤滑剤を表１に示されるようにして、実施例２から１７の小型模型を用いて試験がされた。放置時間は表１に示されるようにし、その他の条件は、実施例１と同様にして静摩擦係数が測られた。この実施例８から１１では、鋼板として市販のステンレス鋼板を用いた。実施例１２及び１３では、鋼板として市販の鉄板を用いた。表１の「軟石鹸＋パラフィン」は、軟石鹸を主成分とするパラフィンとの混合物を意味している。この実施例の混合物では、混合物１００質量％に対して３０質量％のパラフィンが混合された。
【００３３】
［比較例１］
軟石鹸を用いない他は、実施例１と同様にして比較例１の小型模型が得られ、この小型模型を用いて試験がされた。比較例１では、引く力を３９２Ｎ（４０ｋｇｆ）まで大きくしていったが、滑走しなかった。表１では、３９２Ｎで滑走しない場合、測定不能として、静摩擦係数の欄は「−」と記載した。
【００３４】
［比較例２］
潤滑剤として軟石鹸に代えてシリコーン油を用いた他は、実施例３と同様にして比較例２の小型模型が得られ、この小型模型を用いて試験がされた。このシリコーン油の動粘度は０．０１ｍ２／ｓ（１００００ｃＳｔ）であった。放置時間は１７時間とされた。
【００３５】
［比較例３］
潤滑剤として軟石鹸に代えて比較例２のシリコーン油を用いた他は、実施例６と同様にして比較例３の小型模型が得られ、この小型模型を用いて試験がされた。放置時間は２４時間とされた。
【００３６】
実施例１から１７及び比較例１から３の試験の結果が、下記の表１に示されている。この表１の放置時間は、時間単位で示されている。
【００３７】
【表１】
2012001201.tif 000003
【００３８】
表１に示されるように、実施例の進水装置では、比較例の進水装置に比べて静摩擦係数が小さくなっている。放置時間が２４時間以内の実施例では、いずれも静摩擦係数の値が０．０２以下である。また、７２時間以内の実施例では、静止摩擦係数の値が０．０３以下である。これにより、傾斜の大きさが４０／１０００以下であっても容易に滑走しうる。
【００３９】
実施例の進水装置では、いずれも２４時間の放置後において、更には、７０時間以上の放置後においても、良好な静摩擦係数の値が得られた。実際の船舶等の進水では、船舶等を滑走台に載置してから数時間後に進水される。しかし、トラブル等により２４時間程度経過後に進水させられることもある。更に、天候などの影響により、２４時間以上経過後に進水される場合もある。この進水装置は、２４時間以上の放置後の進水にも十分に対応しうる。
【００４０】
実施例３は潤滑剤として軟石鹸を用いている。これに対して比較例２は、シリコーン油を用いている。この実施例３は、７０時間放置後の静摩擦係数である。比較例２は、１７時間経過後の静摩擦係数である。実施例３と比較例２とからも、本発明に係る進水装置の優位性は明らかである。
【００４１】
実施例８から１６は、固定台の滑走面として金属が使用された例である。これらの例では、金属からなる滑走面と樹脂からなる滑走面との間に、軟石鹸を主成分とするパラフィンとの混合物又は軟石鹸を潤滑剤として介在させている。この実施例８から１６からも、本発明に係る進水装置の優位性は明らかである。これらの評価結果から、本発明の優位性は明らかである。
【符号の説明】
【００４２】
２・・・進水装置
４・・・船舶
６・・・固定台
８・・・滑走台
１０・・・潤滑層
１２・・・固定台本体
１４、１８・・・滑走面
１６・・・滑走台本体
２０・・・固定台上面
２２・・・固定台表面
２４・・・滑走台下面
２６・・・滑走台表面
【図１】
2012001201.tif 000004
【図２】
2012001201.tif 000005
【図３】
2012001201.tif 000006